본 발명 의 제어 냉각 공정 에서 제 2 단계 의 등온 유지 온도 의 효과 를 보여준다 . 등온 유지 온도 가 650 ℃ 인 경우 비교 강과 본 발명 대상 강 모두 에서 페라이트 분 율 이 감소 하 고 펄라이트 형성 이 조장 되 면서 펄라이트 - 페라이트 미세 조직 이 상대 적 으로 조대 화 되 는 경향 을 보이 고 있 다 ( 표 2 참조 ) . 이러 한 사실 은 두 강 모두 675 ℃ 근처 에서 오스테나이트 - 페라이트 변태 가 최대 를 보인다는 사실 을 보여 주 는 결과 이 다 . 그럼에도 불구 하 고 650 ℃ 의 미세 조직 을 관찰 하 면 제 2 실시 예의 경우 와 대등 하 게 미세 한 미세 조직 을 나타내 었 다 . 등온 유지 온도 가 600 ℃ 이하 로 감소 하 면 펄라이트 - 페라이트 조직 이 형성 되 지 않 고 유사 ( Pseudo ) - 펄라이트 조직 을 형성 한다 .